【手続補正書】
【提出日】平成19年6月8日(2007.6.8)
【手続補正１】
【補正対象書類名】特許請求の範囲
【補正対象項目名】全文
【補正方法】変更
【補正の内容】
【特許請求の範囲】
【請求項１】
下記成分（Ａ）、（Ｂ）および（Ｃ）からなり、（Ｂ）／（Ｃ）の重量比率が６０／４０〜７０／３０であり、且つ（Ａ）／[（Ｂ）と（Ｃ）の総量]の重量比率が９１／９〜９７／３である樹脂組成物。
（Ａ）２３０℃におけるＭＦＲが０．１〜２．０ｇ／１０ｍｉｎ、エチレン含有量が３．０〜４．０ｗｔ％であるエチレン−プロピレンランダム共重合体。
（Ｂ）１９０℃におけるＭＦＲが０．１〜５．０ｇ／１０ｍｉｎであり、ＪＩＳ  Ｋ  ７１１２に従って測定した密度が８８０〜９２５ｋｇ／ｍ３である直鎖状低密度ポリエチレン。
（Ｃ）１９０℃におけるＭＦＲが０．１〜５．０ｇ／１０ｍｉｎ、ＡＳＴＭ  Ｄ  ７９２に従って測定した密度が８５５〜８８５ｋｇ／ｍ３である、（Ｃ−１）エチレン−ブテン共重合体又は（Ｃ−２）エチレン−オクテン共重合体。
【請求項２】
請求項１に記載の樹脂組成物に、（Ｄ）造核剤を０．０５〜０．５０ｐｈｒ添加した樹脂組成物。
【請求項３】
請求項１または２に記載の樹脂組成物を用いて成形したブロー成形体。
【請求項４】
多層材によって構成されたブロー成形体であって、そのうちの少なくとも１層がガスバリア層からなり、最外層が請求項１または２に記載の樹脂組成物によって構成される多層ブロー成形体。
【請求項５】
多層材によって構成されたブロー成形体であって、そのうちの少なくとも１層がガスバリア層からなり、最外層がＰＥＴ樹脂からなり、他の少なくとも１層が請求項１または２に記載の樹脂組成物からなり、請求項１または２に記載の樹脂組成物からなる層の厚み比率が全厚みの少なくとも５０％を有する多層ブロー成形体。
【請求項６】
請求項３〜５のいずれか１項に記載のブロー成形体または多層ブロー成形体であって、食品及び油脂液体用容器であることを特徴とする容器。
【手続補正２】
【補正対象書類名】明細書
【補正対象項目名】００１１
【補正方法】変更
【補正の内容】
【００１１】
すなわち本発明の樹脂組成物は、下記成分（Ａ）、（Ｂ）および（Ｃ）からなり、（Ｂ）／（Ｃ）の重量比率が６０／４０〜７０／３０であり、かつ（Ａ）／[（Ｂ）と（Ｃ）
の総量]の重量比率が９１／９〜９７／３であり、該樹脂組成物から剛性、透明性、耐寒
衝撃性、耐熱白化性に優れたブロー成形体を得られる。
（Ａ）２３０℃におけるＭＦＲが０．１〜２．０ｇ／１０ｍｉｎ、エチレン含有量が３．０〜４．０ｗｔ％であるエチレン−プロピレンランダム共重合体。
（Ｂ）１９０℃におけるＭＦＲが０．１〜５．０ｇ／１０ｍｉｎであり、ＪＩＳ  Ｋ  ７１１２に従って測定した密度が８８０〜９２５ｋｇ／ｍ３である直鎖状低密度ポリエチレン。
（Ｃ）１９０℃におけるＭＦＲが０．１〜５．０ｇ／１０ｍｉｎ、ＡＳＴＭ  Ｄ  ７９２に従って測定した密度が８５５〜８８５ｋｇ／ｍ３である（Ｃ−１）エチレン−ブテン共重合体又は（Ｃ−２）エチレン−オクテン共重合体。
【手続補正３】
【補正対象書類名】明細書
【補正対象項目名】００１４
【補正方法】変更
【補正の内容】
【００１４】
本発明のプロピレン系樹脂組成物は、特定のエチレン−プロピレンランダム共重合体（Ａ）に直鎖状低密度ポリエチレン（Ｂ）、並びにエチレン−ブテン共重合体（Ｃ−１）およびエチレン−オクテン共重合体（Ｃ−２）から選ばれる少なくても１種の共重合体を特定の比率で含有させた樹脂組成物であり、この樹脂組成物から剛性、透明性、耐寒衝撃性、耐熱白化性に優れたブロー成形体が得られる。
【手続補正４】
【補正対象書類名】明細書
【補正対象項目名】００１５
【補正方法】変更
【補正の内容】
【００１５】
すなわち本発明の樹脂組成物は、下記成分（Ａ）、（Ｂ）および（Ｃ）からなり、（Ｂ）／（Ｃ）の重量比率が６０／４０〜７０／３０であり、かつ（Ａ）／[（Ｂ）と（Ｃ）
の総量]の重量比率が９１／９〜９７／３であり、該樹脂組成物から剛性、透明性、耐寒
衝撃性、耐熱白化性に優れたブロー成形体を得られる。
（Ａ）２３０℃におけるＭＦＲが０．１〜２．０ｇ／１０ｍｉｎ、エチレン含有量が３．０〜４．０ｗｔ％であるエチレン−プロピレンランダム共重合体。
（Ｂ）１９０℃におけるＭＦＲが０．１〜５．０ｇ／１０ｍｉｎであり、ＪＩＳ  Ｋ  ７１１２に従って測定した密度が８８０〜９２５ｋｇ／ｍ３である直鎖状低密度ポリエチレン。
（Ｃ）１９０℃におけるＭＦＲが０．１〜５．０ｇ／１０ｍｉｎ、ＡＳＴＭ  Ｄ  ７９２に従って測定した密度が８５５〜８８５ｋｇ／ｍ３である（Ｃ−１）エチレン−ブテン共重合体又は（Ｃ−２）エチレン−オクテン共重合体。
【手続補正５】
【補正対象書類名】明細書
【補正対象項目名】００１８
【補正方法】変更
【補正の内容】
【００１８】
（Ａ）エチレン−プロピレンランダム共重合体
（Ａ）エチレン−プロピレンランダム共重合体の２３０℃におけるメルトフローレート（ＭＦＲ）は、０．１〜２．０ｇ／１０分、好ましくは０．３〜１．５ｇ／１０分、更に好ましくは０．８〜１．５ｇ／１０分である。また、赤外吸収スペクトルで測定したエチレン含有量が３．０〜４．０ｗｔ％、好ましくは３．０〜３．５ｗｔ％であることが望ましい。
【手続補正６】
【補正対象書類名】明細書
【補正対象項目名】００２１
【補正方法】変更
【補正の内容】
【００２１】
（Ｂ）直鎖状低密度ポリエチレン
（Ｂ）直鎖状低密度ポリエチレンの、１９０℃におけるメルトフローレート（ＭＦＲ）は、０．１〜５．０ｇ／１０ｍｉｎ、好ましくは０．５〜４．０ｇ／１０ｍｉｎである。ＭＦＲが前記の範囲内にあると、エチレン−プロピレンランダム共重合体中での分散性が良好となり、透明性が向上する。この直鎖状低密度ポリエチレンの、ＪＩＳ K ７１１２
に従って測定した密度は８８０〜９２５ｋｇ／ｍ３、好ましくは８９０〜９２０ｋｇ／ｍ３、更に好ましくは９００〜９１５ｋｇ／ｍ３である。ＭＦＲ及び密度が前記の範囲内にあると、エチレン−プロピレンランダム共重合体中での分散性が良好となり、透明性が向上する。また、成分（Ｃ）を添加した際の耐熱白化性の悪化が抑制される。
【手続補正７】
【補正対象書類名】明細書
【補正対象項目名】００２２
【補正方法】変更
【補正の内容】
【００２２】
（Ｃ）エチレン−ブテン共重合体又はエチレン−オクテン共重合体
（Ｃ−１）エチレン−ブテン共重合体および（Ｃ−２）エチレン−オクテン共重合体の、１９０℃におけるメルトフローレート（ＭＦＲ）は、０．１〜５．０ｇ／１０ｍｉｎ、好ましくは０．５〜４．０ｇ／１０ｍｉｎである。ＭＦＲが前記の範囲内にあると、エチレン−プロピレンランダム共重合体中での分散性が良好となり、透明性が向上する。
【手続補正８】
【補正対象書類名】明細書
【補正対象項目名】００２３
【補正方法】変更
【補正の内容】
【００２３】
この共重合体のＡＳＴＭ  Ｄ  ７９２に従って測定した密度は８５５〜８８５ｋｇ／ｍ３、好ましくは８５５〜８８０ｋｇ／ｍ３である。密度が前記の範囲内にあると、良好な耐寒衝撃性を有するゴム的性質を示す。
【手続補正９】
【補正対象書類名】明細書
【補正対象項目名】００４２
【補正方法】変更
【補正の内容】
【００４２】
実施例で使用した原料は以下のとおりである。
（Ａ−１）エチレン-プロピレンランダム共重合体：
ＭＦＲ（２３０℃）；１．０ｇ／１０分
エチレン含有量；３．３ｗｔ％
（Ａ−２）エチレン-プロピレンランダム共重合体
ＭＦＲ（２３０℃）；１．０ｇ／１０分
エチレン含有量；１．５ｗｔ％
（Ａ−３）エチレン-プロピレンランダム共重合体
ＭＦＲ（２３０℃）；１２ｇ／１０分
エチレン含有量；４．９ｗｔ％
（Ｂ−１）直鎖状低密度ポリエチレン：
ＭＦＲ（１９０℃）；３．８ｇ／１０分
密度；９０３ｋｇ／ｍ３
（Ｂ−２）直鎖状低密度ポリエチレン：
ＭＦＲ（１９０℃）；３．８ｇ／１０分
密度；９１３ｋｇ／ｍ３
（Ｃ−１）エチレン−ブテン共重合体：
ＭＦＲ（１９０℃）；２．０ｇ／１０分
密度；８８５ｋｇ／ｍ３
（Ｃ−２）エチレン−オクテン共重合体：
ＭＦＲ（１９０℃）；０．５ｇ／１０分
密度；８６２ｋｇ／ｍ３
（Ｄ）造核剤；
ヒドロキシアルミニウム-ビス[２，２-メチレン-ビス（４，６-ジ-ｔ-ブチルフェニル
）フォスフェート]（主成分） 商品名ＮＡ-２１（旭電化製）
【手続補正１０】
【補正対象書類名】明細書
【補正対象項目名】００５０
【補正方法】変更
【補正の内容】
【００５０】
[比較例１]
実施例１において（Ａ−１）エチレン−プロピレンランダム共重合体の代わりに（Ａ−２）エチレン−プロピレンランダム共重合体を用いた以外は実施例１と同様に行った。
【手続補正１１】
【補正対象書類名】明細書
【補正対象項目名】００５１
【補正方法】変更
【補正の内容】
【００５１】
[比較例２]
実施例１において（Ａ−１）エチレン−プロピレンランダム共重合体の代わりに（Ａ−３）エチレン−プロピレンランダム共重合体を用いた以外は実施例１と同様に行った。